(57)【要約】本発明は、ケイ酸塩含有繊維状物質を改質し、無公害化、又はコージェライトとして有効利用することを目的とする。  アンモニウムイオン、ハロゲンイオン、ホウ素イオン及びアルミニウムイオンを含有する、ケイ酸アルカリを主体とするアルカリ水溶液からなるケイ酸塩含有繊維状物質の改質剤でケイ酸塩含有繊維状物質を処理することにより、低膨張、耐熱性化合物コージェライトに改質する。
2008139635.tif 000002
【特許請求の範囲】
【請求項１】
アンモニウムイオン、ハロゲンイオン、ホウ素イオン及びアルミニウムイオンを含有する、ケイ酸アルカリを主体とするアルカリ水溶液からなるケイ酸塩含有繊維状物質の改質剤。
【請求項２】
ケイ酸アルカリが一般式：Ｍ２Ｏ・ｎＳｉＯ２（ここで、Ｍはアルカリ金属を表し、ｎは１〜５であり、整数でなくてもよい。）で示される請求項１記載のケイ酸塩含有繊維状物質の改質剤。
【請求項３】
ケイ酸アルカリの濃度が１０〜５０重量％である請求項１又は２記載のケイ酸塩含有繊維状物質の改質剤。
【請求項４】
メタノールを含有する請求項１〜３のいずれか１項に記載のケイ酸塩含有繊維状物質の改質剤。
【請求項５】
ハロゲンイオン源として酸性フッ化アンモニウムが添加されている請求項１〜４のいずれか１項に記載のケイ酸塩含有繊維状物質の改質剤。
【請求項６】
過塩素酸又はその塩を含有する請求項１〜５のいずれか１項に記載のケイ酸塩含有繊維状物質の改質剤。
【請求項７】
ケイ酸塩含有繊維状物質が蛇紋石族アスベスト、角閃石族アスベスト、バサルト繊維、ムライト繊維及びこれらの２種以上の混合物から選ばれる請求項１〜６のいずれか１項に記載のケイ酸塩含有繊維状物質の改質剤。
【請求項８】
請求項１〜７のいずれか１項に記載のケイ酸塩含有繊維状物質の改質剤に、ケイ酸塩含有繊維状物質を接触させることを含むケイ酸塩含有繊維状物質の改質方法。
【請求項９】
ケイ酸塩含有繊維状物質をコージェライトに改質させる請求項８記載のケイ酸塩含有繊維状物質の改質方法。
【請求項１０】
請求項８又は９記載のケイ酸塩含有繊維状物質の改質方法により得られた材料。
【発明の詳細な説明】
【技術分野】
【０００１】
本発明は、アスベスト（石綿）、バサルト繊維、ムライト繊維等のケイ酸塩含有繊維状物質の改質剤及び改質方法、並びに当該方法により改質された材料に関する。
【背景技術】
【０００２】
従来からアスベストは耐熱性、断熱性、絶縁性等の利点から建物の吹き付け材や工業部品等に多用されていたが、粉塵や発ガン物質とされ有害物質であることは周知であり、その処理が検討されている。
廃アスベスト含有物の処理として、コンクリートや特殊樹脂による固化処理や高温ガラス固化等が行われているが、固化処理では、アスベストをそのままの状態で封じ込めるためそれらの風化により粉塵として飛散することから経時管理が必要となる。また、高温ガラス固化処理では、廃アスベスト含有物を溶融混合してアスベストの繊維状の構造を分解しガラス化するためにかなりの高温（１６００℃以上）が必要なことからその莫大な設備費用となる。
特開平６−３４０４７０号公報には、アスベスト含有物に、ＳｉＯ２、ＣａＯ、ＭｇＯを配合すると共に、低融化材としてＮａ２Ｏ、Ａｌ２Ｏ３、Ｋ２Ｏ、Ｂ２Ｏ３、ＬｉＯ２、Ｆ、ＢａＯのいずれか一種又は複数種又はこれらの化合物と、粘土等の可塑材を混合して、化学組成がモル比でＣａＯ／ＭｇＯ＝０．８〜２．５及びＳｉＯ２／（ＣａＯ＋ＭｇＯ）＞２．０となるよう生地調整し、成型後加熱することで焼結体中に透輝石を主とした結晶を生成させて成るセラミックス焼結体が記載されている。
しかしながら、特開平６−３４０４７０号公報の技術は、焼結体中に透輝石を主とした結晶を生成させて高温ガラス固化処理よりも低い約１１００〜１３５０℃での処理を可能にする技術に過ぎず、アスベスト等を有用物質であるコージェライトに改質しうる本発明とは全く異なる。
本発明者は、特公平７−１０７５０号公報に、アンモニウムイオン及びハロゲンイオンを含有する、ケイ酸アルカリを主体とするアルカリ水溶液からなる多孔質材料の改質剤を開示しているが、この改質剤では、アスベスト等のケイ酸塩含有繊維状物質を改質することはできない。
【発明の開示】
【０００３】
本発明は、ケイ酸塩含有繊維状物質を改質し、無公害化、又はコージェライトとして有効利用することを目的とする。
本発明の要旨は以下のとおりである。
（１）アンモニウムイオン、ハロゲンイオン、ホウ素イオン及びアルミニウムイオンを含有する、ケイ酸アルカリを主体とするアルカリ水溶液からなるケイ酸塩含有繊維状物質の改質剤。
（２）ケイ酸アルカリが一般式：Ｍ２Ｏ・ｎＳｉＯ２（ここで、Ｍはアルカリ金属を表し、ｎは１〜５であり、整数でなくてもよい。）で示される前記（１）に記載のケイ酸塩含有繊維状物質の改質剤。
（３）ケイ酸アルカリの濃度が１０〜５０重量％である前記（１）又は（２）に記載のケイ酸塩含有繊維状物質の改質剤。
（４）メタノールを含有する前記（１）〜（３）のいずれかに記載のケイ酸塩含有繊維状物質の改質剤。
（５）ハロゲンイオン源として酸性フッ化アンモニウムが添加されている前記（１）〜（４）のいずれかに記載のケイ酸塩含有繊維状物質の改質剤。
（６）過塩素酸又はその塩を含有する前記（１）〜（５）のいずれかに記載のケイ酸塩含有繊維状物質の改質剤。
（７）ケイ酸塩含有繊維状物質が蛇紋石族アスベスト、角閃石族アスベスト、バサルト繊維、ムライト繊維及びこれらの２種以上の混合物から選ばれる前記（１）〜（６）のいずれかに記載のケイ酸塩含有繊維状物質の改質剤。
（８）前記（１）〜（７）のいずれかに記載のケイ酸塩含有繊維状物質の改質剤に、ケイ酸塩含有繊維状物質を接触させることを含むケイ酸塩含有繊維状物質の改質方法。
（９）ケイ酸塩含有繊維状物質をコージェライトに改質させる前記（８）に記載のケイ酸塩含有繊維状物質の改質方法。
（１０）前記（８）又は（９）に記載のケイ酸塩含有繊維状物質の改質方法により得られた材料。
本明細書において、ケイ酸塩含有繊維状物質とは、ケイ酸塩を含有する繊維状物質をいい、アスベスト等の天然鉱物繊維、バサルト繊維、ムライト繊維等の人造鉱物繊維が挙げられる。アスベストとしては、クリソタイル（白石綿、温石綿；ｃｈｒｙｓｏｔｉｌｅ；Ｍｇ３Ｓｉ２Ｏ５（ＯＨ）４）等の蛇紋石族アスベスト（ｓｅｒｐｅｎｔｉｎｅ  ａｓｂｅｓｔｏｓ）；クロシドライト（青石綿；ｃｒｏｃｉｄｏｌｉｔｅ；Ｎａ２（Ｆｅ２＋，Ｍｇ）３（Ｆｅ３＋）２Ｓｉ８Ｏ２２（ＯＨ，Ｆ）２）、アモサイト（茶石綿；ａｍｏｓｉｔｅ；（Ｆｅ，Ｍｇ）７Ｓｉ８Ｏ２２（ＯＨ）２）、アンソフィライト（直閃石綿；ａｎｔｈｏｐｈｙｌｉｔｅ；（Ｍｇ，Ｆｅ）７Ｓｉ８Ｏ２２（ＯＨ）２）、トレモライト（透角閃石綿；ｔｒｅｍｏｌｉｔｅ；Ｃａ２Ｍｇ５Ｓｉ８Ｏ２２（ＯＨ）２）、アクチノライト（陽起石綿；ａｃｔｉｎｏｌｉｔｅ；Ｃａ２（Ｍｇ，Ｆｅ）５Ｓｉ８Ｏ２２（ＯＨ）２）等の角閃石族アスベスト（ａｍｐｈｉｂｏｌｅ  ａｓｂｅｓｔｏｓ）が挙げられる。
本発明は、アスベスト等のケイ酸塩含有繊維状物質の無公害化、リサイクル技術であり、結晶の組成や構造に含まれるイオンを利用し、アルミニウムイオンの添加によるイオン置換（イオン化傾向に順じ）することにより、アスベスト等のケイ酸塩含有繊維状物質をコージェライト（ｃｏｒｄｉｅｒｉｔｅ）結晶体に変化させ、無公害化と同時に耐熱、低膨張の特性をもつ材料を与えるものである。
本発明の改質剤はケイ酸アルカリを主体とするアルカリ水溶液からなる。ここで、「ケイ酸アルカリを主体とする」とは、当該アルカリ水溶液中のアルカリ成分中ケイ酸アルカリが最も多いことを意味する。当該アルカリ水溶液中のアルカリ成分は実質的にケイ酸アルカリのみからなることが好ましい。
ケイ酸アルカリとしては、一般式：Ｍ２Ｏ・ｎＳｉＯ２（ここで、Ｍはアルカリ金属を表し、ｎは１〜５である。）で示されるケイ酸アルカリが好ましく、前記アルカリ金属としてはナトリウム、カリウム、リチウムが好ましい。
アルカリ水溶液中のケイ酸アルカリの濃度は１０〜５０重量％であることが好ましい。前記濃度が１０重量％未満では反応で生成するケイ酸塩化合物の析出が不十分であり、また、５０重量％を超えると、ハロゲンイオン、特にフッ素イオンは液中のＳｉイオンと反応し、ＳｉＦ６となり気化しＳｉ量を減少させ、また、ハロゲンイオンの触媒機能を減少させる。このような場合には、トリエタノールアミン（ＴＥＡ）による隠蔽効果を利用するかＢ３＋イオンの添加により中間反応物ＢＦ３を形成、安定な酸化物塩を完結させる。即ち、アスベスト等のケイ酸塩含有繊維状物質の持つＯＨ基と反応しＨＦとなり気化し消滅する。
本発明に用いるアルカリ水溶液は、アンモニウムイオンを含有する。アンモニウムイオンは、ケイ酸塩含有繊維状物質中のカルシウムイオン、マグネシウムイオンとケイ酸アルカリ中のアルカリ金属とのイオン化傾向に順じてのイオン置換反応の活性化剤として作用する。アンモニウムイオン源としては、塩化アンモニウム、硫酸アンモニウム、硫化アンモニウム、リン酸アンモニウム、フッ化アンモニウム、酸性フッ化アンモニウム（ＮＨ４Ｆ・ＨＦ）等の無機アンモニウム塩が好ましい。なお、塩化アンモニウム、フッ化アンモニウム、酸性フッ化アンモニウムはハロゲンイオン源にもなる。
本発明に用いるアルカリ水溶液におけるアンモニウムイオン濃度は、好ましくは０．０１〜５０モル／Ｋｇ、更に好ましくは０．０１〜１．０モル／Ｋｇである。アンモニウムイオン濃度が低過ぎると、イオン置換反応の活性化剤として作用が低くなり、一方、高過ぎると、ｐＨが１０．５以下になる（緩衝液理論）。
本発明に用いるアルカリ水溶液は、前記イオン置換反応の触媒としてハロゲンイオン及びホウ素イオンを含有する。
ハロゲンイオンとしては、塩素イオン又はフッ素イオンが好ましく、フッ素イオンが更に好ましく、ハロゲンイオン源としては、Ｎａ、Ｋ、Ｃａ、Ｍｇ、Ａｌ等の金属もしくはアンモニウムの塩化物又はフッ化物（例えば、フッ化ナトリウム、フッ化アンモニウム）、及び酸性フッ化アンモニウムが好ましく、溶解度の点で酸性フッ化アンモニウムが更に好ましい。酸性フッ化アンモニウムは、通常、１重量％程度に希釈した溶液として、１〜１０重量％を添加する。なお、Ａｌの塩化物又はフッ化物はアルミニウム源にもなる。
本発明に用いるアルカリ水溶液における前記ハロゲンイオン源の配合量は、好ましくは０．０１〜５０重量％、更に好ましくは０．０１〜１．０重量％であり、ハロゲンイオン濃度は、好ましくは０．０１〜５０モル／Ｋｇ、更に好ましくは０．０１〜１．０モル／Ｋｇである。ハロゲンイオン濃度が低過ぎると、触媒としての効果が不十分で、本発明の目的を完全に達成することができず、一方、高過ぎる場合は特に差し支えはないが、薬剤の無駄となる。
ホウ素イオン源としては、ホウ酸もしくはその塩、ホウ砂、又はこれらの水溶液、ボロンアルコレート（例えば、ボロンメチルアルコレート（Ｈ３ＢＯ３メタノール液））が好ましく、ボロンアルコレート（例えば、ボロンメチルアルコレート（Ｈ３ＢＯ３メタノール液））が更に好ましい。
本発明に用いるアルカリ水溶液におけるホウ素イオン濃度は、好ましくは０．１〜１００モル／Ｋｇ、更に好ましくは０．１〜２．０モル／Ｋｇである。ホウ素イオン濃度が低過ぎると、処理物中にフッ素イオン等のハロゲンイオンが残存することがあり、一方、高過ぎる場合は特に差し支えはないが、薬剤の無駄となる。
また、前記の反応機構からわかるように、本発明の改質剤の調製に際しては、ハロゲンイオン源とホウ素イオン源とでは、後者を先に添加することが好ましい。
本発明に用いるアルカリ水溶液は、アルミニウムイオンを含有する。アスベスト等のケイ酸塩含有繊維状物質は、実質的にアルミニウムイオンを含んでいないため、これらをコージェライト化するためには、アルミニウムイオンが必要である。
アルミニウムイオン源としては、水溶性のアルミニウム塩であれば制限はなく、例えば塩化アルミニウム、ポリ塩化アルミニウムが挙げられる。
本発明に用いるアルカリ水溶液におけるアルミニウムイオン濃度は、好ましくは０．０１モル／Ｋｇ以上、更に好ましくは０．０１〜５０モル／Ｋｇである。
本発明に用いるアルカリ水溶液には、ケイ酸塩含有繊維状物質中への水溶液の浸透拡散を促進するため、メタノール、エタノール、ｎ−プロピルアルコール、イソプロピルアルコール等のアルコールを少量、好ましくはホウ素イオンに対して当量以上添加するとよい。
メタノール等のアルコールを添加すると、アルカリ水溶液中に含有されているホウ素イオンがアルコールと反応し、例えばメタノールを用いた場合、Ｂ（ＯＣＨ３）３となり、６０〜７０℃で気化消滅するので、アルカリ水溶液中のホウ素イオンの除去が必要な場合に効果的である。
本発明に用いるアルカリ水溶液はアルカリ性であるため、フッ素イオン等のハロゲンイオンを添加する場合はカルシウム等の化合物の析出防止のためトリエタノールアミン（ＴＥＡ）のアルコール溶液（ＴＥＡ：アルコール＝１：２〜２：１）（通常ＴＥＡ：アルコール＝１：１程度のものが使用される）を加えて隠蔽することができる。ＴＥＡのアルコール溶液の添加量は特に限度はないが、通常ケイ酸アルカリ溶液の総量に対して０．１〜１０重量％程度である。
本発明に用いるアルカリ水溶液には、ケイ酸塩含有繊維状物質中の成分のイオン化を促進するため、過塩素酸又は過塩素酸塩類（例えば、ＮａＣｌＯ４、ＫＣｌＯ４）を添加することが好ましい。過塩素酸又は過塩素酸塩類のアルカリ水溶液中の濃度は、好ましくは３重量％以上、好ましくは３〜１０重量％である。なお、過塩素酸又は過塩素酸塩類はハロゲンイオン源にはならない。
ケイ酸塩含有繊維状物質の種類により含浸後ＯＨ基の残存及びコージェライト結晶の反応完結が多少不充分の場合は処理液中に１．０重量％以上のグラファイト（カーボン）を添加することが好ましい。この際、グラファイト（カーボン）を分散させるため、リン酸塩を解膠剤として添加することが好ましい。前記解膠剤（リン酸塩）の添加量は全液に対し０．１重量％程度でよい。
本発明の改質方法においては、前記アルカリ水溶液からなる改質剤に、ケイ酸塩含有繊維状物質を接触させることにより、ケイ酸塩含有繊維状物質を改質し、無公害化、又はコージェライトとして有効利用することができる。
ケイ酸塩含有繊維状物質としては、特に制限はなく、例えばアスベスト廃棄物、バサルト繊維廃棄物、ムライト繊維廃棄物が挙げられる。
ケイ酸塩含有繊維状物質を前記アルカリ水溶液と接触させる方法は任意である。例えば前記アルカリ水溶液中にケイ酸塩含有繊維状物質を浸漬してもよいし、或いは前記アルカリ水溶液を、ケイ酸塩含有繊維状物質の表面又はケイ酸塩含有繊維状物質が存在する施工箇所に噴霧する方法を用いてもよい。
前記アルカリ水溶液の使用量は、特に制限はないが、通常、標準的なアスベスト厚さで３．０ｍ２／Ｋｇ（≒３３０ｇ／ｍ２）程度である。
処理温度は、通常０℃以上、好ましくは室温以上である。通常、１５〜３０分の処理で反応は完結する。加熱処理をしなくてもケイ酸塩含有繊維状物質はコージェライト含水物に改質されるが、利用価値の高いコージェライト無水物にするためには、５００〜７５０℃の加熱処理を加えることが好ましい。
本発明に利用する反応は、金属が水又は溶液と接するとき、陽イオンになる傾向、即ち金属の標準電極電位によって説明することができる。
例えば、金属Ｍ１が別種の金属イオンＭ２を含む電解質溶液に接するとき、Ｍ１（Ｎａ、Ｋ、Ｌｉ等）のイオン化傾向がＭ２（Ｃａ、Ｍｇ、Ａｌ等）より大きいほど下記のイオン置換反応は右へ進むことを利用したものである。
Ｍ１（未解離）＋Ｍ２（イオン）→  Ｍ１（イオン）＋Ｍ２（未解離）・・・（１）
ケイ酸アルカリ水溶液は一般に、例えば次式（２）のように加水分解により強アルカリ性を示す。
Ｍ１２ＳｉＯ３＋Ｈ２Ｏ  →  Ｍ１２ＳｉＯ５＋Ｍ１ＯＨ    ・・・（２）
（ケイ酸アルカリ水溶液）但し、式（２）中Ｍ１２ＳｉＯ３＝Ｍ１２Ｏ・ＳｉＯ２、Ｍ１２Ｓｉ２Ｏ５＝Ｍ１２Ｏ・２ＳｉＯ２（以下同様に表す）である。アスベスト等のケイ酸塩含有繊維状物質中のＭ２等がケイ酸アルカリと反応して例えば式（３）のようにＭ２のケイ酸塩Ｍｇ２Ａｌ４・ＳｉＯ１８（２ＭｇＯ・２Ａｌ２Ｏ３・５ＳｉＯ２）及びコロイダルケイ酸を生成する。場合により水酸化構造を示す場合があり、反応後６５０〜７５０℃の熱補足を行いより安定なコージェライトを析出する。
Ｍ１２Ｓｉ２Ｏ５＋Ｍ２（Ｃａ２＋、Ｍｇ２＋、Ａｌ３＋等）＋Ｈ２Ｏ  →
Ｍ２ＳｉＯ３＋ＳｉＯ２＋Ｓｉ（ＯＨ）４＋Ｍ１ＯＨ・・・    （３）
本発明におけるハロゲンイオンＸ−（Ｆ−、Ｃｌ−）、ホウ素イオンＢ３＋の触媒作用は次のように考えられる。
即ち、ハロゲンイオンがホウ素イオンの存在下Ｍ２に作用し、錯塩Ｍ２Ｘ−ｍ＋１（ｍはＭ２の価数）を生成し、安定錯塩の生成を防ぐためＢＦ３を形成することにより結合要素を弱め目的の結晶構造の生成を容易にする。
ホウ素イオン（Ｂ３＋）はＢＦ３となり中間体を形成し、ＳｉＦ６、Ｍ２Ｆ２等の安定錯塩を形成せず、Ｍ２Ｓｉ２Ｏ５の生成を行える。
即ち、アスベスト等のケイ酸塩含有繊維状物質にはＭｇイオン、Ｃａイオンが含有されており、アルミニウムイオン反応剤の添加により、下記の式（４）の加水分解及び式（５）の脱水反応を促進する。
Ｍ２Ｘ−ｍ＋１＋Ｈ２Ｏ  →  Ｍ２（ＯＨ）ｍ＋Ｘ−  ・・・（４）
Ｍ２（ＯＨ）ｍ  ＋Ｍ１２Ｓｉ２Ｏ５  →  Ｍ２Ｓｉ２Ｏ５  ＋Ｍ１ＯＨ・・・（５）
即ち、Ｍ２＝Ｍｇ・Ａｌであり、コージェライトＭｇ２Ａｌ４Ｓｉ５Ｏ１８＝２ＭｇＯ・２Ａｌ２Ｏ３・５ＳｉＯ２となる。
【図面の簡単な説明】
【０００４】
図１は、アスベストの構造を示す顕微鏡写真である。
図２は、アスベストを本発明の改質剤で処理したときのＸ線解析図（上側）及びコージェライト標準品のＸ線解析図（下側）である。
図３は、アスベストをコージェライト化したときの顕微鏡写真である。
【発明を実施するための最良の形態】
【０００５】
以下、本発明を実施例により説明する。
以下の実施例で用いたアスベストの化学分析値を表１に示す。
【表１】
2008139635.tif 000003
【実施例１】
【０００６】
以下の組成のアルカリ水溶液を調製した。
重量部
（Ａ）  Ｎａ２Ｏ・３ＳｉＯ２水溶液                  ６０
（Ｎａ２Ｏ・３ＳｉＯ２：水＝１：１．５）
（Ｂ）  １０％塩化アルミニウム水溶液                １０
１０％塩化マグネシウム水溶液                １０
１０％塩化カルシウム水溶液                  １０
１０％グラファイト水溶液                    １０
（グラファイトに対して重量比で１／１０００の
リン酸アンモニウム（解膠剤）を含有）
（Ｃ）  （Ａ）＋（Ｂ）１００重量部に対し
１０％Ｈ３ＢＯ３メタノール溶液              ０．２
１％酸性フッ化アンモニウム水溶液            ３．８
前記の配合処方に従って、（Ａ）のＮａ２Ｏ・３ＳｉＯ２水溶液に（Ｂ）の混合溶液を混合した後、（Ｃ）の溶液を１０％Ｈ３ＢＯ３メタノール溶液、１％酸性フッ化アンモニウム水溶液の順で混合し、アルカリ水溶液を調製した。
このようにして得られたアルカリ水溶液は、約１．０モル／Ｋｇのアンモニウムイオンと、約１．０モル／Ｋｇのハロゲンイオンと、約２．０モル／Ｋｇのホウ素イオンと、約１．０モル／Ｋｇのアルミニウムイオンと、約０．２重量％のメタノールとを含有するものである。
【実施例２】
【０００７】
以下の組成のアルカリ水溶液を調製した。
重量部
（Ａ）  Ｎａ２Ｏ・３ＳｉＯ２水溶液                  ６０
（Ｎａ２Ｏ・３ＳｉＯ２：水＝１：１．５）
（Ｂ）  アンモニウム塩混合液  １０％溶液            １０
（硫酸アンモニウム、リン酸アンモニウム）
１０％塩化アルミニウム水溶液                １０
１０％塩化マグネシウム水溶液                １０
１０％塩化カルシウム水溶液                  １０
１０％グラファイト水溶液                    １０
（グラファイトに対して重量比で１／１０００の
リン酸アンモニウム（解膠剤）を含有）
（Ｃ）  （Ａ）＋（Ｂ）１００重量部に対し
１０％Ｈ３ＢＯ３メタノール溶液              ０．２
１％酸性フッ化アンモニウム水溶液            ３．８
前記の配合処方に従って、（Ａ）のＮａ２Ｏ・３ＳｉＯ２水溶液に（Ｂ）の混合溶液を混合した後、（Ｃ）の溶液を１０％Ｈ３ＢＯ３メタノール溶液、１％酸性フッ化アンモニウム水溶液の順で混合し、アルカリ水溶液を調製した。
このようにして得られたアルカリ水溶液は、約１．０モル／Ｋｇのアンモニウムイオンと、約１．０モル／Ｋｇのハロゲンイオンと、約２．０モル／Ｋｇのホウ素イオンと、約１．０モル／Ｋｇのアルミニウムイオンと、約０．２重量％のメタノールとを含有するものである。
なお、アスベスト等のケイ酸塩含有繊維状物質のコージェライト化反応が遅延する（緩慢な）場合は、実施例１、２のアルカリ水溶液に対して、過塩素酸塩類（ＨＣｌＯ４、ＮａＣｌＯ４、ＫＣｌＯ４等）の１０％水溶液を添加し、イオン化を促進することも有意義である。
【実施例３】
【０００８】
アスベストに実施例１又は２のアルカリ水溶液（改質剤）を３．０ｍ２／Ｋｇ（≒３３０ｇ／ｍ２）直接噴霧または浸漬して、アスベストが充分湿潤するように室温で１５〜３０分処理したところ、アスベストが含水コージェライトに改質された。
実施例１のアルカリ水溶液（改質剤）を直接噴霧して得られた処理物のＸ線解析図を図２（上側）に示す。処理物のＸ線解析図は、コージェライト標準品のＸ線解析図（図２下側）に示された標準ピークを有することから、アスベストを本発明の改質剤で処理することによりコージェライトに改質されることがわかった。また、得られたコージェライトの顕微鏡写真を図３に示す。
【産業上の利用可能性】
【０００９】
本発明の改質剤は、アスベスト等のケイ酸塩含有繊維状物質が存在する施工箇所に直接噴霧することにより飛散せず、ケイ酸塩含有繊維状物質を安定化構造結晶物に変化させることが可能であり、場合により５００〜７５０℃の加熱補足により、安定なコージェライトに変化させて、より安定化原料として再利用することができる。
コージェライトは耐熱、低膨張のため、耐熱低膨張磁器又は建材として再利用でき、直接投棄も可能である。種々産業分野で再利用原料として利用でき、環境汚染につながらない重要原料としての活用資源となる。
【図１】
2008139635.tif 000004
【図２】
2008139635.tif 000005
【図３】
2008139635.tif 000006
【国際調査報告】
2008139635.tif 000007
2008139635.tif 000008
2008139635.tif 000009
2008139635.tif 000010